(57)【特許請求の範囲】
【請求項１】
複数の連続長繊維の強化繊維糸（１・１…）を長手方向に引き揃えて所定幅の帯状の強化繊維糸束（１Ａ）にする一方、
この強化繊維糸束（１Ａ）を樹脂塗布機（３）を通過させて熱可塑性樹脂からなるマトリックス樹脂を塗布しつつ送り出す一方、
上下一対に対向するガイド片（21・22）からなるガイド（２）であって、このガイド（２）の上側ガイド片（21）に成形された凹凸部と、下側ガイド片（22）に成形された凹凸部とが所定間隔で互い違いに向き合って対面することによって、これらの凹凸部の間に蛇行山部（23・23…）を有する隙間部（Ｃ）を形成している一方、このガイド（２）の上側ガイド片（21）または下側ガイド片（22）の少なくとも一方を揺動自在なサスペンション（24）により支持することにより離反方向に移動可能に構成されており、
前記強化繊維糸束（１Ａ）を所定幅に開繊して前記ガイド（２）の隙間部（Ｃ）内に通過させるとき、この強化繊維糸束（１Ａ）により生じる衝撃微動を、前記サスペンション（24）の弾性振動により吸収するとともに、このサスペンション（24）により支持したガイド片が、隙間部（Ｃ）内を通過する強化繊維糸束（１Ａ）を略一様の圧力で押さえ付けながら各強化繊維糸（１）の周囲にマトリックス樹脂を付着含浸せしめて送り出して、
然る後、前記強化繊維糸束（１Ａ）に含浸せしめたマトリックス樹脂を冷却硬化させることを特徴とする繊維強化プラスチック製テープの製造方法。
【請求項２】
ガイド（２）の上側ガイド片（21）に成形された凹凸部を蛇行波形の凹凸面により構成する一方、下側ガイド片（22）に成形された凹凸部を蛇行波形の凹凸面により構成して、
これらのガイド片（21・22）が所定間隔で互い違いに向き合って対面することによって、これら蛇行波形の凹凸面の間に蛇行山部（23・23…）を有する隙間部（Ｃ）を形成していることを特徴とする請求項１記載の繊維強化プラスチック製テープの製造方法。
【請求項３】
ガイド（２）の上側ガイド片（21）に成形された凹凸部を加圧ロール（23ａ）により構成する一方、下側ガイド片（22）に成形された凹凸部を加圧ロール（23ａ）により構成して、
これらのガイド片（21・22）が所定間隔で互い違いに向き合って対面することによって、これら加圧ロール（23ａ・23ａ）の間に蛇行山部（23・23…）を有する隙間部（Ｃ）を形成していることを特徴とする請求項１記載の繊維強化プラスチック製テープの製造方法。
【請求項４】
樹脂塗布機（３）内において、マトリックス樹脂を塗布する負荷抵抗をブレーキにして、ガイド（２）の入口と出口とにおける強化繊維糸（１）にかかるテンションを略一定にすることを特徴とする請求項１〜３の何れか一つに記載の繊維強化プラスチック製テープの製造方法。
【請求項５】
樹脂塗布機（３）としてクロスヘッド押出機を用いて、マトリックス樹脂を塗布することを特徴とする請求項１〜４の何れか一つに記載の繊維強化プラスチック製テープの製造方法。
【請求項６】
引取り機（４）によって強化繊維糸束（１Ａ）を引き取ることを特徴とする請求項１〜５の何れか一つに記載の繊維強化プラスチック製テープの製造方法。
【請求項７】
ガイド（２）を加熱または冷却して、マトリックス樹脂の硬化度を調整することを特徴とする請求項１〜６の何れか一つに記載の繊維強化プラスチック製テープの製造方法。
【請求項８】
複数の連続長繊維の強化繊維糸（１・１…）を長手方向に引き揃えて、所定幅の帯状の強化繊維糸束（１Ａ）にすることができ、かつ、この強化繊維糸束（１Ａ）を通過させて熱可塑性樹脂からなるマトリックス樹脂を塗布しつつ送り出すことができる樹脂塗布機（３）を備える一方、
上下一対に対向するガイド片（21・22）からなるガイド（２）であって、このガイド（２）の上側ガイド片（21）に成形された凹凸部と、下側ガイド片（22）に成形された凹凸部とが所定間隔で互い違いに向き合って対面することによって、これらの凹凸部の間に蛇行山部（23・23…）を有する隙間部（Ｃ）を形成している一方、このガイド（２）の上側ガイド片（21）または下側ガイド片（22）の少なくとも一方を揺動自在なサスペンション（24）により支持することにより離反方向に移動可能に構成されており、
前記強化繊維糸束（１Ａ）を所定幅に開繊して前記ガイド（２）の隙間部（Ｃ）内に通過可能であって、この強化繊維糸束（１Ａ）により生じる衝撃微動を、前記サスペンション（24）の弾性振動により吸収するとともに、このサスペンション（24）により支持したガイド片が、隙間部（Ｃ）内を通過する強化繊維糸束（１Ａ）を略一様の圧力で押さえ付けながら各強化繊維糸（１）の周囲にマトリックス樹脂を付着含浸せしめて送り出すことができるように構成したことを特徴とする繊維強化プラスチック製テープの製造装置。
【発明の詳細な説明】
【技術分野】
【０００１】
本発明は、繊維強化プラスチック製品の製造技術の改良、更に詳しくは、高速生産条件下において送られる強化繊維糸が暴れて振動しても、その衝撃を吸収しつつ追従することができ、強化繊維の損傷を防ぐことができる繊維強化プラスチック製テープの製造方法およびそれに用いる製造装置に関するものである。
【背景技術】
【０００２】
周知のとおり、炭素繊維などの強化繊維を樹脂内に封入した複合材料として繊維強化プラスチック（Fiber-Reinforced-Plastics：ＦＲＰ）が、建造物等の補強資材として多く用いられている。
【０００３】
従来、かかるＦＲＰをテープ状に作製するにあっては、引抜成形で熱可塑性樹脂（マトリックス樹脂）の槽の中に繊維を通し、強化繊維に樹脂を被覆し、槽から出た後にロールにより圧力をかけ、繊維と樹脂とを密着させる技術が開示されている（例えば、特許文献１参照）。
【０００４】
しかしながら、かかる製造方法にあっては、マトリックス樹脂を溶融させてから強化繊維糸束に加圧しているために、この樹脂を含浸させるまで加圧することが難しく、マトリックス樹脂が未含浸となって十分な強度が得られないという問題があった。
【０００５】
また、従来の他のＦＲＰテープの製造方法としては、シートのベルトプレス成形で、強化繊維／樹脂シート／強化繊維といった積層を行い、ライン上で連続成形するという技術も開示されている。
【０００６】
しかしながら、樹脂を十分に含浸したプレス成形体を作るためには、２.５〜４ＭＰａの圧力で１５分間もの成形時間が必要であり、コストがかかってしまうという問題があった。
【０００７】
また、従来、パウダースラリー法で、強化繊維を樹脂パウダーを分散させた液槽中に通し、この樹脂パウダーを繊維内に分散させた後に加熱し、繊維と樹脂とを密着させるという技術も開示されている。
【０００８】
しかしながら、パウダーを分散させる溶媒には溶剤が使われるため、溶解する熱可塑性樹脂が制限されてしまうとともに、含浸後に溶媒を除去して回収する必要があって作業性が悪く、また、溶媒が残留するために、得られた複合材の物性に悪影響を与えることがある。
【０００９】
また、＜特許文献２〜４＞には、強化繊維をガイド部材に挿通して、内部に形成された蛇行する屈曲山部で樹脂を含浸させる技術が開示されている。
【００１０】
しかしながら、これらの特許文献に記載される方法によって製造された成形品は、マトリックス樹脂が十分に含浸しておらず、高速生産条件下では、金型内の屈曲山部で発生する樹脂を含浸させるための圧力で強化繊維が損傷(き裂発生)する現象が生じるという問題があった。
【先行技術文献】
【特許文献】
【００１１】
【特許文献１】特開２００７−１１８２１６号公報
【特許文献２】特開昭６３−２６４３２６号公報
【特許文献３】特開平６−２９３０２３号公報
【特許文献４】特開平８−１１８４９０号公報
【発明の概要】
【発明が解決しようとする課題】
【００１２】
本発明は、従来の繊維強化プラスチック製品の製造方法に上記のような問題があったことに鑑みて為されたものであり、その目的とするところは、高速生産条件下において送られる強化繊維糸が暴れて振動しても、その衝撃を吸収しつつ追従することができ、強化繊維の損傷を防ぐことができる繊維強化プラスチック製テープの製造方法およびそれに用いる製造装置を提供することにある。
【課題を解決するための手段】
【００１３】
本発明者が上記技術的課題を解決するために採用した手段を、添付図面を参照して説明すれば、次のとおりである。
【００１４】
即ち、本発明は、複数の連続長繊維の強化繊維糸１・１…を長手方向に引き揃えて所定幅の帯状の強化繊維糸束１Ａにする一方、
この強化繊維糸束１Ａを樹脂塗布機３を通過させて熱可塑性樹脂からなるマトリックス樹脂を塗布しつつ送り出す一方、
上下一対に対向するガイド片21・22からなるガイド２であって、このガイド２の上側ガイド片21に成形された凹凸部と、下側ガイド片22に成形された凹凸部とが所定間隔で互い違いに向き合って対面することによって、これらの凹凸部の間に蛇行山部23・23…を有する隙間部Ｃを形成している一方、このガイド２の上側ガイド片21または下側ガイド片22の少なくとも一方を揺動自在なサスペンション24により支持することにより離反方向に移動可能に構成されており、
前記強化繊維糸束１Ａを所定幅に開繊して前記ガイド２の隙間部Ｃ内に通過させるとき、この強化繊維糸束１Ａにより生じる衝撃微動を、前記サスペンション24の弾性振動により吸収するとともに、このサスペンション24により支持したガイド片が、隙間部Ｃ内を通過する強化繊維糸束１Ａを略一様の圧力で押さえ付けながら各強化繊維糸１の周囲にマトリックス樹脂を付着含浸せしめて送り出して、
然る後、前記強化繊維糸束１Ａに含浸せしめたマトリックス樹脂を冷却硬化させるという技術的手段を採用したことによって、繊維強化プラスチック製テープの製造方法を完成させた。
【００１５】
更にまた、本発明は、上記課題を解決するために、必要に応じて上記手段に加え、ガイド２の上側ガイド片21に成形された凹凸部を蛇行波形の凹凸面により構成する一方、下側ガイド片22に成形された凹凸部を蛇行波形の凹凸面により構成して、
これらのガイド片21・22が所定間隔で互い違いに向き合って対面することによって、これら蛇行波形の凹凸面の間に蛇行山部23・23…を有する隙間部Ｃを形成するという技術的手段を採用することができる。
【００１６】
更にまた、本発明は、上記課題を解決するために、必要に応じて上記手段に加え、ガイド２の上側ガイド片21に成形された凹凸部を加圧ロール23ａにより構成する一方、下側ガイド片22に成形された凹凸部を加圧ロール23ａにより構成して、
これらのガイド片21・22が所定間隔で互い違いに向き合って対面することによって、これら加圧ロール23ａ・23ａの間に蛇行山部23・23…を有する隙間部Ｃを形成するという技術的手段を採用することができる。
【００１７】
更にまた、本発明は、上記課題を解決するために、必要に応じて上記手段に加え、樹脂塗布機３の金型内において、マトリックス樹脂を塗布する負荷抵抗をブレーキにして、ガイド２の入口と出口とにおける強化繊維糸１にかかるテンションを略一定にするという技術的手段を採用することができる。
【００１８】
更にまた、本発明は、上記課題を解決するために、必要に応じて上記手段に加え、樹脂塗布機３としてクロスヘッド押出機を用いて、マトリックス樹脂を塗布するという技術的手段を採用することができる。
【００１９】
更にまた、本発明は、上記課題を解決するために、必要に応じて上記手段に加え、引取り機４によって強化繊維糸束１Ａを引き取るという技術的手段を採用することができる。
【００２０】
更にまた、本発明は、上記課題を解決するために、必要に応じて上記手段に加え、ガイド２を加熱または冷却して、マトリックス樹脂の硬化度を調整するという技術的手段を採用することができる。
【００２１】
また、本発明は、複数の連続長繊維の強化繊維糸１・１…を長手方向に引き揃えて、所定幅の帯状の強化繊維糸束１Ａにすることができ、かつ、この強化繊維糸束１Ａを通過させて熱可塑性樹脂からなるマトリックス樹脂を塗布しつつ送り出すことができる樹脂塗布機３を備える一方、
上下一対に対向するガイド片21・22からなるガイド２であって、このガイド２の上側ガイド片21に成形された凹凸部と、下側ガイド片22に成形された凹凸部とが所定間隔で互い違いに向き合って対面することによって、これらの凹凸部の間に蛇行山部23・23…を有する隙間部Ｃを形成している一方、このガイド２の上側ガイド片21または下側ガイド片22の少なくとも一方を揺動自在なサスペンション24により支持することにより離反方向に移動可能に構成されており、
前記強化繊維糸束１Ａを所定幅に開繊して前記ガイド２の隙間部Ｃ内に通過可能であって、この強化繊維糸束１Ａにより生じる衝撃微動を、前記サスペンション24の弾性振動により吸収するとともに、このサスペンション24により支持したガイド片が、隙間部Ｃ内を通過する強化繊維糸束１Ａを略一様の圧力で押さえ付けながら各強化繊維糸１の周囲にマトリックス樹脂を付着含浸せしめて送り出すことができるように構成するという技術的手段を採用することによって、繊維強化プラスチック製テープの製造装置を完成させた。
【発明の効果】
【００２２】
本発明にあっては、複数の連続長繊維の強化繊維糸を長手方向に引き揃えて所定幅の帯状の強化繊維糸束にする一方、この強化繊維糸束を樹脂塗布機を通過させて熱可塑性樹脂からなるマトリックス樹脂を塗布しつつ送り出す一方、
上下一対に対向するガイド片からなるガイドであって、このガイドの上側ガイド片に成形された凹凸部と、下側ガイド片に成形された凹凸部とが所定間隔で互い違いに向き合って対面することによって、これらの凹凸部の間に蛇行山部を有する隙間部を形成している一方、このガイドの上側ガイド片または下側ガイド片の少なくとも一方を揺動自在なサスペンションにより支持することにより離反方向に移動可能に構成されており、
前記強化繊維糸束を所定幅に開繊して前記ガイドの隙間部内に通過させるとき、この強化繊維糸束により生じる衝撃微動を、前記サスペンションの弾性振動により吸収するとともに、このサスペンションにより支持したガイド片が、隙間部内を通過する強化繊維糸束を略一様の圧力で押さえ付けながら各強化繊維糸の周囲にマトリックス樹脂を付着含浸せしめて送り出して、然る後、前記強化繊維糸束に含浸せしめたマトリックス樹脂を冷却硬化させることによって、高速で生産することができ、また、この高速生産の条件下において、送られる強化繊維糸が暴れて振動しても、その衝撃を吸収しつつ追従することができるので、強化繊維の損傷を防ぐことができる。
【００２３】
また、本発明の製造方法では、熱可塑性樹脂を含浸させているため、インサートインジェクション成形などの二次成形において、界面密着性を確保することができ、また、熱硬化性樹脂に比べ冷凍保存の必要がなく使用期間を限定する必要はない。また、輸送において冷凍輸送の必要もないために輸送コストを軽減することができる。
【００２４】
更にまた、熱可塑性のフィラメントワインディング成形において、熱硬化性樹脂ならば焼き固める工程で多くの成形時間が必要となるが、樹脂を巻きつける工程での成形ができ、成形時間の短縮が図れる。また、テープを溶かしながら貼り付ける、Automated Rayup法（オートレイアップ法）に使用できる。
【００２５】
また、本発明の繊維強化プラスチック製テープの製造装置は、上記のような優れた性能を有する繊維強化プラスチック製テープを製造するにあたり、高速かつ大量生産が容易で優れた機能を発揮できることから、産業上の利用価値は頗る大きいと云える。
【図面の簡単な説明】
【００２６】
【図１】本発明の実施形態の繊維強化プラスチック製テープの製造装置を表わす全体説明概略図である。
【図２】本発明の実施形態の繊維強化プラスチック製テープの製造装置のガイドを表わす説明概略図である。
【図３】本発明の実施形態の繊維強化プラスチック製テープの製造装置の変形例を表わす拡大断面写真である。
【図４】本発明の実施形態の繊維強化プラスチック製テープの製造装置のガイドの変形例を表わす説明概略図である。
【図５】本発明の実施形態の繊維強化プラスチック製テープの製造装置のガイドの変形例を表わす説明概略図である。
【発明を実施するための形態】
【００２７】
本発明を実施するための形態を、具体的に図示した図面に基づいて、更に詳細に説明すると、次のとおりである。
【００２８】
本発明の実施形態を図１から図５に基づいて説明する。図１は本発明の装置であり、図中、符号１で指示するものは強化繊維糸であり、また、符号２で指示するものはガイド、符号３で指示するものは樹脂塗布機、符号４で指示するものは引取り機、符号５で指示するものはテンション調整ロールである。
【００２９】
しかして、本実施形態の繊維強化プラスチック製テープの製造方法について以下に説明する。まず、複数の連続長繊維の強化繊維糸１・１…を長手方向に引き揃えて所定幅の帯状の強化繊維糸束１Ａにする。
【００３０】
本実施形態の強化繊維糸１は、金属繊維、ガラス繊維、アラミド繊維、芳香族ポリアミド繊維、炭素繊維、バサルト繊維などの有機または無機の強化繊維からなる連続する長繊維糸を採用することができる。
【００３１】
次いで、この強化繊維糸束１Ａを樹脂塗布機３を通過させて、熱可塑性樹脂からなるマトリックス樹脂を塗布しつつ送り出す。本実施形態では、樹脂塗布機３として押出機（より好ましくはクロスヘッド押出機）を採用することができ、熱可塑性樹脂を効率的に塗布することができる。
【００３２】
本実施形態のマトリックス樹脂２は熱可塑性樹脂材料であって、この熱可塑性樹脂材料としては、ポリエチレン、ポリプロピレンなどのポリオレフィン系、ポリエチレンテレフタレート、ポリブチレンテレフタレートなどのポリエステル系、ポリアミド６、ポリアミド６６、ポリアミド６１、ポリアミド６１２、ポリアミド１１、ポリアミド１２などのポリアミド系、ポリ塩化ビニル、ポリアセタール、ポリカーボネート、ポリイミド熱可塑性ポリウレタン、ポリフェニレンサルファイド、ポリフェニレンオキサイド、ポリスルホン、ポリエーテルケトン、ポリエーテルアミド、ポリエーテルイミド、アクリルニトリル・スチレン樹脂を単独または複数の組み合わせからなるものを採用することができる。
【００３３】
また、本実施形態では、リールＲから解舒した強化繊維糸１を、テンション調整ロール５を通過させて、所定のテンションをかけながらガイド２を通過させることができる。
【００３４】
具体的には、炭素繊維からなる強化繊維糸５００００本で、幅４０ｍｍに広げた強化繊維糸１・１…をテンション調整用ロール５によって所定のテンションをかけながら張って、樹脂塗布機３内に連続的に送る。そして、この樹脂塗布機３内においてマトリックス樹脂を連続的に被覆する。この際、一時的に吐出が不安定になることがあるため、必要に応じて、小型の押出機を使用することができる。
【００３５】
ここで、本実施形態におけるガイド２の構造は、上下一対に対向するガイド片21・22からなり、このガイド２の上側ガイド片21に成形された凹凸部と、下側ガイド片22に成形された凹凸部とが所定間隔で互い違いに向き合って対面することによって、これらの凹凸部の間に蛇行山部23・23…を有する隙間部Ｃを形成している（図２参照）。
【００３６】
本実施形態では、ガイド２の上側ガイド片21に成形された凹凸部を、蛇行波形の凹凸面により構成する一方、下側ガイド片22に成形された凹凸部を蛇行波形の凹凸面により構成する。
【００３７】
そして、このガイド２の上側ガイド片21または下側ガイド片22の少なくとも一方を揺動自在なサスペンション24により支持することにより離反方向に移動可能に構成する。本実施形態のサスペンション24は、スプリングバネを採用して弾性を付与する。
【００３８】
また、本実施形態では、ガイド２を加熱または冷却して、マトリックス樹脂の硬化度を調整することができ、加熱により樹脂を溶融させて流動性を高くして、強化繊維糸束１Ａへの樹脂含浸性を高めることができる。
【００３９】
更にまた、本実施形態では、強化繊維糸１の繊維径を３〜３０μｍにすることができ、繊維糸の周囲にマトリックス樹脂を確実に付着させることができる。３μｍより小さいと製品としての強度が不十分になるおそれがあり、逆に、３０μｍより大きいと樹脂が含浸せずにテープとしての形態安定性が損なわれ、また、柔軟性が無くなって良好な賦形性が得られなくなるからである。
【００４０】
なお、本実施形態では、引取り機４によって強化繊維糸束１Ａを引き取ることによって、前記強化繊維束１Ａを樹脂塗布機３およびガイド２に次々と送り出させることができる。この際、１０ｍ／ｍｉｎ以上の引取り速度で、品質が安定させることが望ましい。
【００４１】
そして、前記強化繊維糸束１Ａを所定幅に開繊して前記ガイド２の隙間部Ｃ内に通過させるとき、この強化繊維糸束１Ａにより生じる衝撃微動を、前記サスペンション24の弾性振動（本実施形態では上下振動）により吸収するとともに、このサスペンション24により支持したガイド片が、隙間部Ｃ内を通過する強化繊維糸束１Ａを略一様の圧力で押さえ付けながら各強化繊維糸１の周囲にマトリックス樹脂を付着含浸せしめて送り出すことができる。
【００４２】
本実施形態では、樹脂塗布機３の金型内において、マトリックス樹脂を塗布する負荷抵抗をブレーキにして、ガイド２の入口と出口とにおける強化繊維糸１にかかるテンションを略一定にすることができる。
【００４３】
然る後、前記強化繊維糸束１Ａに含浸せしめたマトリックス樹脂を冷却硬化させる。本実施形態では、樹脂塗布機３から出た後、ガイド２を通り３０ｍｍまで開繊したところで厚み２００μｍとなり、それを空冷することにより賦形することによって、（本実施形態の成形品仕様では、厚み２００μｍ、幅２５ｍｍ、繊維量（Ｖｆ）が全体積の５０％以下の）繊維強化プラスチック製テープを得ることができる。
【００４４】
図３に示す写真は、本実施形態の製造方法によって作製した強化繊維テープの切断面を８００倍に拡大したものである。写真を目視で確認したところ、ボイド（気泡）は見られないため、含浸度は１００％であると判断される。
【００４５】
なお、本実施形態においては、引き取り速度の線速が５ｍ／ｍｉｎを超える場合、サスペンション付蛇行型のガイド２で、含浸に必要な圧力が発生できる状態まで蛇行山部23の数を増やしたり、また、サスペンション24に使用する弾性部材の種類などを調整することができる。
【００４６】
なお、本実施形態のガイド２は、図４に示すように、サスペンション24をエアシリンダ式のサスペンション（所謂「エアサス」）にすることができ、強化繊維糸束１Ａにより生じる衝撃微動を、このサスペンション24の弾性振動により吸収することができる。
【００４７】
また、本実施形態のガイド２は、図５に示すように、ガイド２の上側ガイド片21に成形された凹凸部を加圧ロール23ａにより構成する一方、下側ガイド片22に成形された凹凸部を加圧ロール23ａにより構成して、これらのガイド片21・22が所定間隔で互い違いに向き合って対面することによって、これら加圧ロール23ａ・23ａの間に蛇行山部23・23…を有する隙間部Ｃを形成するようにすることができる。
【００４８】
このように構成することによっても、強化繊維糸束１Ａを所定幅に開繊して前記ガイド２の隙間部Ｃ内に通過させるとき、この強化繊維糸束１Ａにより生じる衝撃微動を、前記サスペンション24の弾性振動により吸収するとともに、このサスペンション24により支持したガイド片が、隙間部Ｃ内を通過する強化繊維糸束１Ａを略一様の圧力で押さえ付けながら各強化繊維糸１の周囲にマトリックス樹脂を付着含浸せしめて送り出すことができる。
【００４９】
なお、この際、複数の加圧ロール23ａ・23ａ…を配設した（上側）ガイド片全体にサスペンション24を設けても良いし、各加圧ロール23ａにそれぞれサスペンション24を設けることもできる。また、適宜、加圧ロール23ａを温冷調節可能にすることも当然に可能である。
【実施例】
【００５０】
本実施形態の製造方法において、線速および材料の条件を以下のように変化させて、材料特性および評価を〔表１〕に示す。
＜条件＞
ガイド種類
Ａ−１      サスペンション  なし
Ａ−２      サスペンション  １０ｋｇ（上側ガイド荷重）
Ａ−３      サスペンション  ２０ｋｇ（上側ガイド荷重）
Ａ−４      サスペンション  ３０ｋｇ（上側ガイド荷重）
線速
Ｂ−１        １
Ｂ−２        ３
Ｂ−３        ５
Ｂ−４        ７
Ｂ−５      １０
Ｂ−６      １５
Ｂ−７      ２０
他の成形方法による成形品
Ｄ−１      ベルトプレス成形法
Ｄ−２      パウダースラリー成形法
Ｄ−３      サスペンション、蛇行部なし
【００５１】
【表１】
0005774465.tif 000002
【００５２】
〔表１〕中の＃１および＃２の脚注は、以下の事項を示すものである。
「＃１」判断基準
目標形状幅３０ｍｍ×厚み２００μｍを目標断面として、
×：幅、厚み共に公差が±１ｍｍ超過
△：幅の公差は３０ｍｍ±１ｍｍ、厚みの公差は±１ｍｍ超過
○：幅、厚み共に公差が±０．５〜１ｍｍ以内
「＃２」判断基準
×：断面観察において強化繊維糸の外周表面樹脂被覆が５０％未満，又は、５０％以上被覆さている繊維糸の割合が９８％未満，さらにはその両方である状態
△：断面観察において強化繊維糸の外周表面の５０％〜７０％未満が濡れている繊維糸数の割合が９８％以上である状態
○：断面観察において強化繊維糸の外周表面の７０％〜９０％未満が濡れている繊維糸数の割合が９８％以上である状態
◎：断面観察において強化繊維糸の外周表面の９０％〜１００％未満が濡れている繊維糸数の割合が９８％以上である状態
【００５３】
本発明は、概ね上記のように構成されるが、図示の実施形態に限定されるものでは決してなく、「特許請求の範囲」の記載内において種々の変更が可能であって、例えば、強化繊維糸１およびマトリックス樹脂の組み合わせは、要求される品質や形状に応じて組み合わせや使用量を選択することができる。
【００５４】
また、ガイド２のガイド片に成形された凹凸部の数は少なくとも２つ以上必要であるが、繊維の種類や本数などによって変化する含浸度の相異に応じて、必要な圧力を加圧できるように増やすこともできる。
【００５５】
更にまた、ガイド２のサスペンション24は、スプリングバネやエアサスに限らず、板バネ、流体圧シリンダーなどの種々の弾性機構を採用することができる。
【００５６】
更にまた、本発明の製造方法によって作製したテープ状の部材を適宜組み合わせて、接着等の二次加工を行うことによって、テープの断面形状を、一文字に限らず、Ｔ字型、コの字型、円弧型、楕円型、屈曲型などの幾何学形状や装飾形状に成形して、フレームやサッシ、チャンネル部材等の建築資材とすることもでき、これら何れのものも本発明の技術的範囲に属する。
【符号の説明】
【００５７】
１    強化繊維糸
１Ａ  強化繊維糸束
２    ガイド
21    上側ガイド片
22    下側ガイド片
23    蛇行山部
23ａ  加圧ロール
24    サスペンション
３    樹脂塗布機
４    引取り機
５    テンション調整ロール
Ｃ    隙間部
Ｒ    リール
【図１】
0005774465.tif 000003
【図２】
0005774465.tif 000004
【図４】
0005774465.tif 000005
【図５】
0005774465.tif 000006
【図３】
0005774465.tif 000007